(57)【特許請求の範囲】
【請求項１】
重量平均分子量が３００，０００〜６００，０００である高分子量ポリビニルアセテート（Ｐｏｌｙ（ｖｉｎｙｌ  ａｃｅｔａｔｅ）、ＰＶＡｃ）、ソルビタン脂肪酸エステル（ｓｏｒｂｉｔａｎ  ｆａｔｔｙ  ａｃｉｄ  ｅｓｔｅｒ）、および溶媒を含む、
粘度が８００〜１，５００ｃＰである、
天然ロジンよりなるフッ素塗布剤と比較して、象牙細管の内部に製剤が浸透して象牙細管を封鎖しうる象牙細管浸透力およびコーティング維持力が向上した、
前記溶媒の揮発により硬化してコーティング膜を形成するフッ素塗布剤。
【請求項２】
前記フッ素塗布剤は、ロジン、およびフッ素化合物をさらに含むことを特徴とする、請求項１に記載の象牙細管浸透力およびコーティング維持力が向上したフッ素塗布剤。
【請求項３】
前記フッ素塗布剤は、重量平均分子量が１，０００〜１５０，０００である低分子量ポリビニルアセテート（Ｐｏｌｙ（ｖｉｎｙｌ  ａｃｅｔａｔｅ）、ＰＶＡｃ）をさらに含むことを特徴とする、請求項２に記載の象牙細管浸透力およびコーティング維持力が向上したフッ素塗布剤。
【請求項４】
前記フッ素塗布剤は、ロジン１５〜３５ｗｔ％、ポリビニルアセテート８〜２５ｗｔ％、フッ素化合物１〜１０ｗｔ％、ソルビタン脂肪酸エステル１．５〜１５ｗｔ％および溶媒２７〜７１ｗｔ％を含み、前記ポリビニルアセテートは、高分子量ポリビニルアセテート；または高分子量ポリビニルアセテートおよび低分子量ポリビニルアセテートの混合物；であることを特徴とする、請求項２に記載の象牙細管浸透力およびコーティング維持力が向上したフッ素塗布剤。
【請求項５】
グリコールエーテル（ｇｌｙｃｏｌ  ｅｔｈｅｒ）、アルキルポリグリコシド（ａｌｋｙｌ  ｐｏｌｙｇｌｙｃｏｓｉｄｅｓ）およびアルコキシレートアルコール（ａｌｋｏｘｙｌａｔｅｄ  ａｌｃｏｈｏｌ）よりなる群から少なくとも一つ以上選ばれた非イオン性界面活性剤をさらに含むことを特徴とする、請求項２に記載の象牙細管浸透力およびコーティング維持力が向上したフッ素塗布剤。
【請求項６】
溶媒に重量平均分子量が３００，０００〜６００，０００である高分子量ポリビニルアセテート（Ｐｏｌｙ（ｖｉｎｙｌ  ａｃｅｔａｔｅ）、ＰＶＡｃ）を溶解させて、第１溶液を製造する第１溶解段階と；
溶媒にロジンを溶解させて、第２溶液を製造する第２溶解段階と；
前記第１溶液に第２溶液、フッ素化合物およびソルビタン脂肪酸エステル（ｓｏｒｂｉｔａｎ  ｆａｔｔｙ  ａｃｉｄ  ｅｓｔｅｒ）を投入し、撹拌する混合段階と；
を含む、
粘度が８００〜１，５００ｃＰである、
天然ロジンよりなるフッ素塗布剤と比較して、象牙細管の内部に製剤が浸透して象牙細管を封鎖しうる象牙細管浸透力およびコーティング維持力が向上した、
溶媒の揮発により硬化してコーティング膜を形成するフッ素塗布剤の製造方法。
【請求項７】
前記第１溶解段階で、溶媒に重量平均分子量が１，０００〜１５０，０００である低分子量ポリビニルアセテート（Ｐｏｌｙ（ｖｉｎｙｌ  ａｃｅｔａｔｅ）、ＰＶＡｃ）をさらに含ませて、第１溶液を製造することを特徴とする、請求項６に記載の象牙細管浸透力およびコーティング維持力が向上したフッ素塗布剤の製造方法。
【請求項８】
前記第１溶解段階または第２溶解段階は、４５〜７５℃の温度で湯煎して溶解することを特徴とする、請求項６に記載の象牙細管浸透力およびコーティング維持力が向上したフッ素塗布剤の製造方法。
【発明の詳細な説明】
【技術分野】
【０００１】
本発明は、歯の表面に塗布されるフッ素塗布剤の硬化時間を調節して、象牙細管浸透力を向上させて象牙質知覚過敏を抑制し、フッ素塗布剤内の高分子量のポリビニルアセテートを含んでコーティング維持力を向上させることによって、長期間の歯組織の抗う蝕性を付与する象牙細管浸透力およびコーティング維持力が向上したフッ素塗布剤および製造方法に関する。
【背景技術】
【０００２】
歯のう蝕症は、口腔内細菌がまとまっている歯苔で、宿主が摂取する栄養分（特に単糖類）を細菌が分解して酸成分を生成する。このように生成された酸性分は、歯を構成している無機成分のうちカルシウム塩を溶解させて化学構造に欠陥を招くことによって、歯が損傷して発生する。
【０００３】
歯苔細菌が作る様々な種類の酸成分のうち特に乳酸は、分子のサイズが非常に小さいため、歯の琺瑯質の構造内に浸透することができ、フッ素の含量が比較的低い内部琺瑯質でひどい損傷を誘発することになる。このような損傷によって歯の表面の真下のカルシウム塩が脱灰（Ｄｅｍｉｎｅｒａｌｉｚａｔｉｏｎ）され、歯の表面でさらに大きい微細な孔が表面の下部分に生成され、これを白色斑点と呼ぶ。
【０００４】
歯のう蝕症の発生機序を脱灰というと、予防機序は、再石灰化（ｒｅｍｉｎｅｒａｌｉｚａｔｉｏｎ）であり、再石灰化を通じて発生機序を遮断したり発生した初期う蝕を再び回復して歯の表面の構造を変えることによって、う蝕の発生機序の発生または進行を抑制することができる。
【０００５】
歯のう蝕症の予防および目的に用いられる代表的な方法としては、フッ素を含有する製剤または材料を使用するものがある。口腔内フッ素化合物の塗布は、脱灰された琺瑯質を再石灰化されるように促進するので、しみる歯症状（知覚過敏処置）と虫歯予防（歯のう蝕の防止）に大きい助けになりうる。それだけでなく、歯にフッ素化合物が含まれたコーティング膜を形成して琺瑯質を強化させることによって、虫歯を予防し、カルシウムなどの無機質が歯に結合する過程を強化させることができる。
【０００６】
フッ素の歯のう蝕の予防または抑制メカニズム（作用機作）は、特にフッ素の含量が少ない幼歯に効果的である。これは、フッ素が幼歯の形成期間中に琺瑯質の結晶体構造に含まれると、酸にあまり溶解しないフッ化燐灰石（ｆｌｕｏｒｏａｐａｔｉｔｅ）のような物質を形成することになり、特に幼歯が口腔内に出る直前には、体液で囲まれた琺瑯質の表面にフッ素が多く積もることになって、フッ素の濃度が急激に増加して、歯の表面の結晶構造である燐灰石（ａｐａｔｉｔｅ）がさらに化学的、物理的安定性を有することになるためである。
【０００７】
韓国の保健福祉部の口腔保健事業計画の資料によれば、フッ素を利用した代表的口腔管理製品を４分類に分けて管理しており、フッ素洗歯剤（フッ素が含有された歯磨き粉のような製品）、フッ素溶液歯磨き剤（フッ素が含有された口腔清浄剤のような製品）、フッ素ゲル（フッ素ゲルをトレーに注いで口に含んで使用する製品）、フッ素塗布剤（フッ素が歯の表面に永らくついているようにするために、天然ロジンである松脂成分と共に塗布する製品）がある。
【０００８】
このような４つの分類のうちフッ素塗布剤の虫歯予防効果が最も良いことが明らかにされ、その虫歯予防効果は、以前に使用されたフッ素ゲルより２倍さらに高く、フッ素洗歯剤を共に利用した場合に、約１０％程度効果が向上することが調査報告された。
【０００９】
しかしながら、既存のフッ素塗布剤の場合には、赤色を帯びる天然ロジンである松脂を使用することによって、口腔内のような水中の環境で容易に分解されず、歯との粘着性が強くて、付着が容易であり、象牙細管の内部に高い浸透力を有するという長所がある。反面、フッ素塗布剤の施術を受けた後、歯の色の変化によって患者の審美的拒否感が非常に高く、硬化しない特性に起因して歯にコーティングされた後、約３〜７日の短い期間の間にのみコーティング力が維持されることによって、持続的な歯のう蝕の予防および知覚過敏の抑制効果を期待できないという短所があった。
【００１０】
これを補完するために、コーティング維持力が向上した強度および硬度が高い光硬化タイプのフッ素塗布剤が開発された。このようなフッ素塗布剤は、１ヶ月以上コーティング膜が維持されて持続的にフッ素イオンを放出することによって、長期間歯のう蝕症を予防する効果を期待することができるが、光に露出するとすぐに硬化が進行されることによって、速くコーティング膜を形成して、歯の象牙細管の内部に製剤が浸透しなくて、象牙細管の封鎖力が低下して、知覚過敏の抑制効果は期待することができなかった。
【００１１】
したがって、患者の審美的要求を満足させ、施術者の施術の便宜性、効率性だけでなく、長期間、歯の表面にコーティング膜を維持することによって、長期間、歯のう蝕症を予防し、象牙細管を封鎖して知覚過敏によって発生する歯がしみることを抑制できるフッ素塗布剤に関する必要性が台頭している。
【発明の概要】
【発明が解決しようとする課題】
【００１２】
本発明では、歯のう蝕を予防するために、歯の表面に塗布されるフッ素塗布剤の耐摩耗性を向上させてコーティング膜が維持される期間を増加させると同時に、フッ素塗布剤の硬化時間を調節して象牙細管の内部に製剤が浸透して象牙細管を封鎖しうる象牙細管浸透力およびコーティング維持力が向上したフッ素塗布剤およびその製造方法を提供しようとする。
【課題を解決するための手段】
【００１３】
上述したような目的を達成するための本発明の一実施形態は、重量平均分子量が３００，０００〜６００，０００である高分子量ポリビニルアセテート（Ｐｏｌｙ（ｖｉｎｙｌ  ａｃｅｔａｔｅ）、ＰＶＡｃ）を含む象牙細管浸透力およびコーティング維持力が向上したフッ素塗布剤に関する。
【００１４】
前記フッ素塗布剤は、ロジン、フッ素化合物、乳化剤および溶媒をさらに含むことができ、また、重量平均分子量が１，０００〜１５０，０００である低分子量ポリビニルアセテート（ＰＶＡｃ）をさらに含むことができる。
【００１５】
好ましくは、前記フッ素塗布剤は、ロジン１５〜３５ｗｔ％、ポリビニルアセテート８〜２５ｗｔ％、フッ素化合物１〜１０ｗｔ％、乳化剤０１〜１５ｗｔ％および溶媒２７〜７１ｗｔ％を含み、この際、前記ポリビニルアセテートは、高分子量ポリビニルアセテート；または高分子量ポリビニルアセテートおよび低分子量ポリビニルアセテートの混合物；でありうる。
【００１６】
前記乳化剤は、グリコールエーテル（ｇｌｙｃｏｌ  ｅｔｈｅｒ）、ソルビタン脂肪酸エステル（ｓｏｒｂｉｔａｎ  ｆａｔｔｙ  ａｃｉｄ  ｅｓｔｅｒ）、アルキルポリグリコシド（ａｌｋｙｌ  ｐｏｌｙｇｌｙｃｏｓｉｄｅｓ）およびアルコキシレートアルコール（ａｌｋｏｘｙｌａｔｅｄ  ａｌｃｏｈｏｌ）よりなる群から少なくとも一つ以上選ばれた非イオン性界面活性剤を含むことができる。
【００１７】
本発明のフッ素塗布剤の粘度は、８００〜１５００ｃＰであるものを使用することが好ましい。
【００１８】
一方、本発明の他の実施形態は、象牙細管浸透力およびコーティング維持力が向上したフッ素塗布剤の製造方法に関し、溶媒に重量平均分子量が３００，０００〜６００，０００である高分子量ポリビニルアセテート（Ｐｏｌｙ（ｖｉｎｙｌ  ａｃｅｔａｔｅ）、ＰＶＡｃ）を溶解させて、第１溶液を製造する第１溶解段階と；溶媒にロジンを溶解させて、第２溶液を製造する第２溶解段階と；前記第１溶液に第２溶液、フッ素化合物および乳化剤を投入し、撹拌する混合段階；を通じて象牙細管浸透力およびコーティング維持力が向上したフッ素塗布剤を製造することができる。
【００１９】
前記第１溶解段階で、溶媒に重量平均分子量が１，０００〜１５０，０００である低分子量ポリビニルアセテート（ＰＶＡｃ）をさらに含ませて、第１溶液を製造することができる。
【００２０】
好ましくは、前記第１溶解段階または第２溶解段階は、４５〜７５℃の温度で湯煎して溶解することができる。
【発明の効果】
【００２１】
本発明は、フッ素塗布剤内に高分子量のポリビニルアセテートを含むことによって、歯表面とフッ素塗布剤との間の粘着力を向上させると同時に、硬化を通じて形成されたコーティング膜の維持力を顕著に向上させることによって、長期間、口腔の内部に持続的にフッ素イオンを放出することによって、歯のう蝕現象を効果的に予防することができる。
【００２２】
また、フッ素塗布剤内の硬化時間を制御して、フッ素塗布剤が十分に歯の象牙細管の内部に浸透して象牙細管を封鎖することによって、知覚過敏を抑制して、しみる歯症状を緩和させることができる。
【図面の簡単な説明】
【００２３】
【図１】図１は、本発明の実施例を通じて製造された象牙細管浸透力およびコーティング維持力が向上したフッ素塗布剤を示す写真である。
【図２】図２は、本発明の実験例によって乳化剤の添加有無による相分離現象を観察した実験結果を示す写真である。
【図３】図３は、本発明の実験例によって乳化剤の種類とポリビニルアセテートの分子量による相分離現象を観察した実験結果を示す写真である。
【図４】図４は、本発明のフッ素塗布剤の粘度によって形成されたコーティング膜の厚みを観察したＳＥＭ写真である。
【図５】図５は、本発明のフッ素塗布剤と天然ロジンで製造されたフッ素塗布剤の象牙細管浸透能を観察したＳＥＭ写真である。
【図６】図６は、本発明の実験例によって乳化剤の種類とポリビニルアセテートの分子量による象牙細管浸透能を観察したＳＥＭ写真である。
【図７】図７は、本発明のフッ素塗布剤と天然ロジンで製造されたフッ素塗布剤のコーティング膜維持力を観察したＳＥＭ写真である。
【発明を実施するための形態】
【００２４】
以下、本発明の好ましい実施例を通じて詳細に説明するに先立って、本明細書および請求範囲に使用された用語や単語は、通常的や辞書的な意味に限定して解されてはならないし、本発明の技術的思想に符合する意味と概念と解すべきであることを明らかにする。
【００２５】
本明細書の全体で、任意の部分が或る構成要素を「含む」というとき、これは、特に反対になる記載がない限り、他の構成要素を除くものではなく、他の構成要素をさらに含むことができることを意味する。
【００２６】
本明細書の全体において、特定物質の濃度を示すために使用される「％」は、別途の言及がない場合、固体／固体は（重量／重量）％、固体／液体は（重量／体積）％、そして液体／液体は（体積／体積）％を意味する。
【００２７】
以下では、本発明の象牙細管浸透力およびコーティング維持力が向上したフッ素塗布剤およびその製造方法についてさらに詳細に説明しようとする。
【００２８】
まず、本発明の象牙細管浸透力およびコーティング維持力が向上したフッ素塗布剤は、歯の表面に塗布され、前記フッ素塗布剤内に含まれた溶媒の揮発により硬化してコーティング膜を形成することができる。この際に形成されたコーティング膜内に含まれたフッ素化合物から持続的にフッ素イオンを徐々に放出することによって、歯のう蝕症を予防することができる。
【００２９】
したがって、長期間、歯のう蝕症を防止するためには、前記フッ素塗布剤が硬化して歯の表面に形成されたコーティング膜が食物の摂取、咀嚼運動、歯磨きなどのような外部ストレスに対して剥かれずに、耐摩耗性、耐スクラッチ性を有しなければならないし、また、コーティング膜内フッ素化合物が十分に含まれていて、持続的にフッ素イオンが放出され得るようにフッ素イオンの徐放性を有していなければならない。
【００３０】
このために、本発明の象牙細管浸透力およびコーティング維持力が向上したフッ素保布制は、重量平均分子量が３００，０００〜６００，０００である高分子量ポリビニルアセテート（Ｐｏｌｙ（ｖｉｎｙｌ  ａｃｅｔａｔｅ）、ＰＶＡｃ）を含むことによって、フッ素塗布剤が硬化して形成されたコーティング膜と歯の表面との間の粘着性を向上させて、外部ストレスに対して耐摩耗性を有することによって、長期間、歯の表面にコーティング膜を維持することができる。
【００３１】
一方、本発明の象牙細管浸透力およびコーティング維持力が向上したフッ素塗布剤は、前記高分子量のポリビニルアセテートとともに、ロジン、フッ素化合物、乳化剤および溶媒をさらに含むことができる。
【００３２】
前記ロジンは、前記フッ素塗布剤のベース物質であって、口腔内のような水中環境で容易に分解されないため、化学的安全性が高いと共に、粘着性付与効果があり、各種弾性樹脂との相溶性が高いという長所がある。
【００３３】
それだけでなく、前記ロジンは、通常、医療および食品材料として歯との接着力を発揮することができ、溶媒に溶解可能なものであれば、特に限定されずに使用可能であり、ガムロジンまたはウッドロジン系化合物を使用することができる。
【００３４】
一例として、前記ロジンは、天然ロジン、脱水素化ロジン（Ｄｅｈｙｄｒｏｇｅｎａｔｅｄ  Ｒｏｓｉｎ）、水添ロジンエステル系（Ｅｓｔｅｒ  ｏｆ  Ｈｙｄｒｏｇｅｎａｔｅｄ  Ｒｏｓｉｎ）、完全水添ロジン系（Ｆｕｌｌｙ  Ｈｙｄｒｏｇｅｎａｔｅｄ  Ｒｏｓｉｎ）、部分水添ロジン系（Ｐａｒｔｉａｌｌｙ  Ｈｙｄｒｏｇｅｎａｔｅｄ  Ｒｏｓｉｎ）、二量体ロジン系（Ｄｉｍｅｒｉｚｅｄ  Ｒｏｓｉｎ）、および炭化水素レジン系（Ｈｙｄｒｏｃａｒｂｏｎ  Ｒｅｓｉｎ）よりなる群から選ばれた一つ以上でありうる。
【００３５】
好ましくは、前記ロジンは、本発明のフッ素塗布剤の全体組成物内１５〜３５ｗｔ％含まれ得て、前記フッ素塗布剤内に含まれるロジンの含量が１５ｗｔ％未満の場合、歯との十分な粘着力を期待することができず、ロジンの含量が３５ｗｔ％を超過することになると、粘度の増加によって歯への塗布時の広がり性が低下して施術の便宜性が低下すると共に、歯の表面にコーティング層が厚く形成されて、被施術者が異物感を感じることがあり得る。
【００３６】
一方、前記フッ素塗布剤内に含まれたフッ素化合物は、持続的にフッ素イオンを放出することによって、琺瑯質を強化させて歯のう蝕の発生を予防し、カルシウムなどの無機質が歯に結合する過程を強化させる役割をする。
【００３７】
前記フッ素塗布剤内に含まれるフッ素化合物は、人体に毒性がなく、フッ素イオンを放出しうるものであれば、特に限定されずに使用可能であり、一例として、フッ化ナトリウム（ＮａＦ）、一フッ素リン酸ナトリウム（Ｎａ２ＰＦＯ３）、フッ化スズ（ＳｎＦ２）、三フッ化ビスマス（ＢｉＦ３）、フッ化亜鉛（ＺｎＦ２）、フッ化カリウム（ＫＦ）、フッ化カルシウム（ＣａＦ２）、四フッ化ジルコニウム（ＺｒＦ４）、六フッ化ケイ酸（Ｈ２ＳｉＦ６）、および六フッ化ケイ酸ナトリウム（Ｎａ２ＳｉＦ６）よりなる群から選ばれた一つ以上を使用することができる。
【００３８】
一例として、前記フッ素塗布剤内に含まれたフッ素化合物から発生したフッ素イオンが口腔内水素イオンと結合してフルオロ化水素（ＨＦ）を形成し、形成されたフルオロ化水素がバクテリアの内部に浸透して入ることになる。前記バクテリアの内部に入ったフルオロ化水素が溶解してバクテリア細胞の内部を酸性化させ、フッ素は、細胞の解糖作用（Ｇｌｙｃｏｌｙｓｉｓ）を抑制させることができる。このようにバクテリア細胞内にフッ素が蓄積されると、口腔内有害菌であるバクテリアが死滅し、これによって、口腔内のフッ素イオンは、虫歯を予防することができる。
【００３９】
また、前記フッ素化合物から放出されたフッ素イオンは、脱灰化された琺瑯質を再び再石灰化するように促進する。それだけでなく、フッ素イオンが歯の主成分である水酸化燐灰石の水酸化イオンサイトに割り込みながら、歯の表面に水酸化燐灰石よりさらに丈夫なフルオル化燐灰石を作り、これを通じて琺瑯質からミネラルの損失を抑制することによって、脱灰化を防備して歯のう蝕を予防することができる。
【００４０】
このようなフッ素化合物は、本発明のフッ素塗布剤の全体の組成物内に１〜１０ｗｔ％含まれ得て、フッ素化合物の含量が１ｗｔ％未満で含むとき、所望の歯のう蝕の予防効果を期待しにくく、１０ｗｔ％を超過することになると、フッ素化合物が過量で含まれて、歯とフッ素塗布剤との粘着力が低下することがあり得る。
【００４１】
好ましくは、前記フッ素化合物は、平均粒径が０００５〜１００μｍであるものを使用することができ、前記フッ素化合物の平均粒径が０００５μｍより小さいと、粒子相互間の凝集力に起因してフッ素塗布剤内での均一な分散が難しいことがあり、平均粒径が１００μｍより大きければ、フッ素塗布剤の塗布性が減少して、被施術者が歯に塗布しにくく、塗布後に唾液または舌によりフッ素化合物の粒子が喪失される可能性が高くなって、フッ素イオンの放出が減少することがあり得る。
【００４２】
一方、本発明の象牙細管浸透力およびコーティング維持力が向上したフッ素塗布剤は、歯の表面に塗布後、前記フッ素塗布剤内に含まれた溶媒が揮発されて、歯の表面にコーティング膜を形成することができる。
【００４３】
しかしながら、前記フッ素塗布剤が歯の表面に速く硬化する場合、象牙細管の内部にフッ素塗布剤が浸透する前に、硬化反応が進行されて、象牙細管を完全に封鎖せず、硬化反応が遅く進行されることになると、フッ素塗布剤が完全に硬化するまで施術時間が長くなり得るので、前記フッ素塗布剤の好適な粘度を通じて硬化時間を制御しなければならない。
【００４４】
本発明のフッ素塗布剤の粘度または硬化時間は、溶媒または乳化剤を通じて調節することができる。
【００４５】
前記乳化剤は、前記フッ素塗布剤の粘度を調節すると同時に、化学的安定性を付与して前記ロジン、フッ素化合物、ポリビニルアセテートなどの溶質と溶媒とが互いに分離する相分離現象を防止することができる。
【００４６】
前記乳化剤は、グリコールエーテル（ｇｌｙｃｏｌ  ｅｔｈｅｒ）、ソルビタン脂肪酸エステル（ｓｏｒｂｉｔａｎ  ｆａｔｔｙ  ａｃｉｄ  ｅｓｔｅｒ）、アルキルポリグリコシド（ａｌｋｙｌ  ｐｏｌｙｇｌｙｃｏｓｉｄｅｓ）およびアルコキシレートアルコール（ａｌｋｏｘｙｌａｔｅｄ  ａｌｃｏｈｏｌ）よりなる群のうち少なくとも一つ以上選ばれた非イオン性界面活性剤を含むことができ、好ましくはグリコールエーテル（ｇｌｙｃｏｌ  ｅｔｈｅｒ）、ソルビタン脂肪酸エステル（ｓｏｒｂｉｔａｎ  ｆａｔｔｙ  ａｃｉｄ  ｅｓｔｅｒ）を使用することができる。
【００４７】
また、前記乳化剤は、本発明のフッ素塗布剤内０１〜１５ｗｔ％含量で含まれることが好ましく、前記乳化剤の含量が好適な数値範囲を外れる場合、フッ素塗布剤の相分離現象が発生したり、フッ素塗布剤の硬化時間が長くなって、施術の便宜性が低下しうる。
【００４８】
前記に記述したように、本発明の象牙細管浸透力およびコーティング維持力が向上したフッ素塗布剤の場合、歯への塗布時に、前記フッ素塗布剤内に含まれた溶媒が揮発することによって、硬化してコーティング膜を形成する。
【００４９】
したがって、前記フッ素塗布剤内に含まれる溶媒は、揮発性を呈する溶媒を使用することができ、一例として、エタノール、イソプロピルアルコール、アセトン、ベンゼン、シクロヘシサン、トルエン、ｎ−ペンタン、ｎ−ヘキサン、ｎ−ヘプタン、ｎ−オクタン、エチルアセテート、メチルアセテート、およびイソプロピルアセテートよりなる群から選ばれる一つ以上を使用することができる。
【００５０】
本発明のフッ素塗布剤内に含まれた溶媒の含量によってフッ素塗布剤の広がり性、コーティング膜形成度、分散性に影響を及ぼすことができる。このような溶媒は、前記フッ素塗布剤内に２７〜７１ｗｔ％含まれ得て、前記フッ素塗布剤の保管方法、使用期間、使用様態、使用方法によって前記溶媒の含量は、好適な量で適切に調節して使用され得る。
【００５１】
本発明の象牙細管浸透力およびコーティング維持力が向上したフッ素塗布剤は、重量平均分子量が３００，０００〜６００，０００である高分子量ポリビニルアセテートを含んで、歯の表面に塗布されて形成されたコーティング膜の耐ストレッチ性を向上させることによって、コーティング膜を長期間維持させることができる。このように長期間、コーティング膜が維持される間、持続的にフッ素イオンを口腔の内部に放出して、歯のう蝕性（虫歯）を防止することができる。
【００５２】
前記フッ素塗布剤は、前記高分子量ポリビニルアセテートとともに、重量平均分子量が１，０００〜１５０，０００である低分子量ポリビニルアセテート（Ｐｏｌｙ（ｖｉｎｙｌａｃｅｔａｔｅ）、ＰＶＡｃ）をさらに含むことによって、フッ素塗布剤の歯接着性を向上させることができる。
【００５３】
好ましくは、前記フッ素塗布剤の総重量を基準としてポリビニルアセテートは８〜２５ｗｔ％を含むことができ、前記ポリビニルアセテートは、高分子量ポリビニルアセテートまたは高分子量ポリビニルアセテートおよび低分子量ポリビニルアセテートの混合物でありうる。
【００５４】
前記ポリビニルアセテートの含量が前記フッ素塗布剤の８ｗｔ％未満で含まれる場合、歯の表面に形成されたコーティング膜が外部の刺激に容易に剥かれるか、摩耗して、歯のう蝕の防止効果を期待しにくく、２７ｗｔ％を超過して含まれる場合、前記フッ素塗布剤の粘度増加によって薄くコーティング膜を形成しにくくて、被施術者が異物感を感じることができると共に、塗布性が低下して、施術の便宜性が低下することがあり得る。
【００５５】
また、本発明の象牙細管浸透力およびコーティング維持力が向上したフッ素塗布剤は、適切な硬化速度を有することで、歯の象牙細管に前記フッ素塗布剤が浸透、封鎖することによって、知覚過敏を抑制して「しみる歯」症状を緩和することができる。したがって、前記フッ素塗布剤は、８００〜１５００ｃＰの粘度を有しなければならない。前記フッ素塗布剤の粘度が好適な範囲を外れる場合、フッ素塗布剤の塗布性が低下して、施術の便宜性が低下したり、硬化速度が遅いかまたは速いことによって、象牙細管に前記フッ素塗布剤が十分に浸透しないか、施術時間が長くなりうる。
【００５６】
このような本発明の象牙細管浸透力およびコーティング維持力が向上したフッ素塗布剤は、歯の美白、琺瑯質（エナメル）の強化など口腔健康を向上させることができる通常的に配合される公知の有効成分をさらに含むことができ、これらの有効成分は、本発明の効果を阻害しない範囲内で薬学的、機能的に有効な量をさらに含むことができる。
【００５７】
一例として、イソプロピルメチルフェノールなどの非イオン性殺菌剤、塩化セチルピリジニウム、塩化ベンザルコニウム、塩化ベンゼトニウムなどのカチオン性殺菌剤、トラネキサム酸、ε-アミノカプロン酸、アラントイン、グリチルレチン酸、グリチルリチン酸などの抗炎症剤、デクストラナーゼ、ムタナーゼ、アミラーゼ、プロテアーゼ、リゾチームなどの酵素、フッ化ナトリウムなどのフッ化物、正リン酸のカリウム塩などの水溶性リン酸化合物、グルコン酸銅、銅クロロフィリンナトリウムなどの銅化合物、塩化ナトリウム、二酸化ケイ素、硝酸カリウム、塩化亜鉛、クエン酸亜鉛、塩化ストロンチウムなどの無機塩類、アスコルビン酸、酢酸トコフェロールなどのビタミン類、クロロフィル、トウキ軟稠エキス、タイム、オウゴン、丁香、ハマメリスなどの植物抽出物、歯石防止剤、歯垢防止剤、知覚過敏を抑制するＣＰＰ−ＡＣＰ（ＣａｓｅｉｎＰｈｏｓｐｈｏｐｅｐｔｉｄｅ−Ａｍｏｒｐｈｏｕｓ  Ｃａｌｃｉｕｍ  Ｐｈｏｓｐｈａｔｅ）を含む知覚過敏処置剤（Ｄｅｓｅｎｓｉｔｉｚｅｒ）などが挙げられる。
【００５８】
一方、本発明の他の実施形態は、本発明の象牙細管浸透力およびコーティング維持力が向上したフッ素塗布剤の製造方法に関し、溶媒に重量平均分子量が３００，０００〜６００，０００である高分子量ポリビニルアセテート（Ｐｏｌｙ（ｖｉｎｙｌａｃｅｔａｔｅ）、ＰＶＡｃ）を溶解させて、第１溶液を製造する第１溶解段階；溶媒にロジンを溶解させて、第２溶液を製造する第２溶解段階；および前記第１溶液に第２溶液、フッ素化合物および乳化剤を投入し、撹拌する混合段階；を含むことができる。
【００５９】
前記フッ素塗布剤の製造方法で使用される溶媒、ロジン、フッ素化合物、乳化剤に関する具体的な説明は、前記に言及したので、ここでは省略することとする。
【００６０】
前記第１溶解段階は、溶媒に重量平均分子量が３００，０００〜６００，０００である高分子量ポリビニルアセテート（ＰＶＡｃ）を溶解させて、第１溶液を製造する段階であって、分子量が高い有機化合物である前記高分子量ポリビニルアセテートを溶解させるために希釈された溶媒を使用することができる。
【００６１】
好ましくは、前記第１溶解段階で使用される溶媒は、揮発性がある溶媒である、エタノール、イソプロピルアルコール、アセトン、ベンゼン、シクロヘキサン、トルエン、ｎ−ペンタン、ｎ−ヘキサン、ｎ−ヘプタン、ｎ−オクタン、エチルアセテート、メチルアセテート、およびイソプロピルアセテートよりなる群から選ばれる一つ以上が水に希釈されたものを使用することができ、より好ましくは、９１〜９７％濃度の希釈液であってもよく、最も好ましくは、９２〜９６％のエタノールを使用することができる。これは、希釈液でない１００％揮発性溶媒を使用する場合、前記高分子量ポリビニルアセテートが十分に溶解しないためである。
【００６２】
また、前記希釈された溶媒を使用して高分子量ポリビニルアセテートを溶解時に低分子量ポリビニルアセテートをさらに含むことができる。
【００６３】
一例として、９２〜９６％の揮発性溶媒を４５〜７５℃の温度で湯煎した後、高分子量ポリビニルアセテートまたは高分子量ポリビニルアセテートおよび低分子量ポリビニルアセテートの混合物を投入して、第１溶液を製造することができる。
【００６４】
前記第２溶解段階は、揮発性溶媒にロジンを溶融させて、第２溶液を製造することができる。この際に使用される揮発性溶媒は、前記第１溶解段階で使用される溶媒と同じ溶媒を使用したり、１００％揮発性溶媒を使用することができる。これは、前記ロジンの場合、揮発性溶媒への溶解性が前記高分子量ポリビニルアセテートより高いので、第２溶解段階ではあえて前記揮発性溶媒を希釈した希釈液を使用せずに、１００％揮発性溶媒を使用しても、十分に高濃度でロジンを溶解させることができるためである。
【００６５】
一例として、１００％揮発性溶媒を４５〜７５℃の温度で湯煎した後、ロジンを投入して溶解させて、第２溶液を製造することができる。
【００６６】
前記第１溶解段階および第２溶解段階を通じて製造された第１溶液および第２溶液にフッ素化合物および乳化剤を投入して混合段階を行うことによって、象牙細管浸透力およびコーティング維持力が向上したフッ素塗布剤を製造することができる。
【００６７】
前記混合段階で、前述した歯の美白、琺瑯質（エナメル）の強化など口腔健康を向上させることができる通常的に配合される公知の有効成分をさらに含むこともできる。
【００６８】
以下では、本発明の実施例を記述する。しかしながら、本発明の範疇が以下の好適な実施例に限定されるものではなく、当業者なら本発明の権利範囲内で本明細書に記載された内容の様々な変形された形態を実施することができる。
【００６９】
［製造例］
フッ素塗布剤の製造
まず、下記表１のような重量平均分子量を有するポリビニルアセテートを９４％エタノールに６５℃で湯煎して、３０％ＰＶＡｃ溶液である第１溶液を製造した。
【００７０】
次に、ロジン（ｒｏｓｉｎ）を９４％エタノールに６５℃で湯煎して、７０％Ｒｏｓｉｎ溶液である第２溶液を製造した。
【００７１】
前記第１溶液に第２溶液、フッ素化合物、ＣＰＰ−ＡＣＰ、二酸化ケイ素、硝酸カリウム、乳化剤を下記表１のような比率で混合して、図１のようなフッ素塗布剤である実施例１と比較例１を製造した。
【００７２】
【表１】
0006909927.tif 000002
【００７３】
［実験例１］
乳化剤の条件による相分離現象
１）乳化剤の包含有無による相分離現象の観察
まず、乳化剤の添加有無による相分離現象を確認するために、前記製造例の実施例１（Ａ）と同じ製造方法で製造するものの、乳化剤の代わりに溶媒をさらに追加して、対照群（Ｂ）を製造した。
【００７４】
前記実施例１と対照群（Ｂ）をそれぞれコニカルチューブにそれぞれ１０ｍｌずつ入れて、常温で４５日間放置した後、相分離の有無を観察した。
【００７５】
図２のように、４５日後、乳化剤が含まれた実施例１（Ａ）の場合、相分離現象をほとんど観察することができなかったが、乳化剤が含まれていない対照群（Ｂ）は、高分子であるポリビニルアセテートと、水添ロジンと、有効成分と、フッ素化合物とが沈殿した沈殿層（ｂ）と、上澄み液（ａ）とが互いに分離して相分離現象が起こることを確認することができた。
【００７６】
２）乳化剤の種類とポリビニルアセテートの分子量とによる相分離現象
製造例の実施例１と同じ製造方法で製造するものの、乳化剤の代わりに溶媒をさらに追加して製造された対照群、比較例１と同じ製造方法で製造するものの、低分子量ポリビニルアセテートの代わりに、高分子量ポリビニルアセテートを使用して製造した比較例２を製造した。
【００７７】
前記対照群、比較例１、比較例２および実施例１をコニカルチューブにそれぞれ１０ｍｌずつ入れて、常温で放置した。放置された日から１ヶ月、２ヶ月が経過した後、下記式（１）を使用して相分離％を測定し、その結果は、図３に示した。
相分離（ｒｅｌａｔｉｖｅ％）＝（沈殿した層のｍｌ）／（１０ｍｌ）×１００…式（１）
図２および図３の結果を参照すると、乳化剤を添加していない対照群の場合、１ヶ月が経過した後から相分離現象を確認することができた。
【００７８】
一方、グリコールエーテルである乳化剤の低分子量ポリビニルアセテートを使用して製造された比較例１と高分子量ポリビニルアセテートを使用して製造された比較例２とを比較してみると、低分子量ポリビニルアセテートを使用した比較例１の場合には、２ヶ月が経過した後にも相分離現象が大きく現れなかったが、高分子量ポリビニルアセテートを使用した比較例２の場合には、２ヶ月が経過した後には、顕著に相分離現象を確認することができた。ただし、乳化剤としてソルビタン脂肪酸エステルを使用した実施例１の場合には、２ヶ月が経過した後にも、相分離現象がほとんど現れないことを確認することができた。
【００７９】
したがって、重量平均分子量が１５０，０００未満の低分子量ポリビニルアセテートの場合、溶媒への溶解度が相対的に高分子量のポリビニルアセテートより高いため、同じ量、同じ成分を有する乳化剤（グリコールエーテル）を含む場合、時間が次第に経過するにつれて、高分子量のポリビニルアセテートを含む比較例２の場合、相分離現象が発生することを確認することができた。
【００８０】
しかしながら、乳化能がグリコールエーテルに比べて優れた特性を有する、ソルビタン脂肪酸エステルを含む実施例１の場合には、高分子量のポリビニルアセテートが含まれているにもかかわらず、２ヶ月後に相分離現象が発生しないことを確認することができた。
【００８１】
これより、高分子量ポリビニルアセテートが含まれた本発明のフッ素塗布剤の場合、乳化剤としてソルビタン脂肪酸エステルを使用することが好ましいことが分かった。
【００８２】
［実験例２］
フッ素塗布剤の粘度によるコーティング膜の厚み
前記実施例１に溶媒をさらに投入してフッ素塗布剤の粘度を調節して、粘度によるコーティング膜の厚みを確認した。
【００８３】
この際、フッ素塗布剤の粘度は、粘度測定機器（ｍｉｃｒｏ  ＶＩＳＣ  ｖｉｓｃｏｓｉｔｙｍｅｔｅｒ，Ｒｈｅｏｓｅｎｓｅ（社）、ＵＳＡ）を使用してそれぞれの剤形を１ｃｃ取って測定した。
【００８４】
コーティングの厚みは、ＳＥＭ写真を通じて測定し、異物感の実験は、１０人の被施術者の歯にフッ素塗布剤を使用してコーティング膜を形成した後、異物感の有無（異物感がある：○／異物感がなし：Ｘ）を観察した。
【００８５】
【表２】
0006909927.tif 000003
【００８６】
前記表２と図４の結果を参照すると、粘度が低い場合（２００ｃｐ以下）、歯の表面に形成されたコーティング膜が極めて薄くて、歯磨きまたは食物の摂取などの外部ストレスに起因してコーティング膜が容易に除去される可能性がある。反面、粘度が高い場合（３，０００〜５，０００）、歯の表面に形成されたコーティング膜が極めて厚くて、被施術者が異物感を感じるので、フッ素塗布剤の粘度は、８００〜１，５００ｃＰになることが好ましい。
【００８７】
［実験例３］
フッ素塗布剤の象牙細管浸透率の測定
１）フッ素塗布剤の象牙細管浸透能の比較（ＳＥＭ分析）
天然ロジンで製造されたフッ素塗布剤と前記実施例１との象牙細管浸透能を電子顕微鏡で観察し、その結果は、図５に示された通りである。
【００８８】
図５の結果を見ると、天然ロジンよりなるフッ素塗布剤の場合、象牙細管に深々と浸透したことを確認することができた。反面、本発明の実施例１の場合、フッ素塗布剤が象牙細管に浸透することによって、象牙細管を封鎖して、知覚過敏を抑制し、しみる歯を予防できるものと期待された。
【００８９】
２）フッ素塗布剤内に含まれたポリビニルアセテートの分子量と乳化剤とによる象牙細管透過率の測定（Ｄｅｎｔｉｎ  ｐｅｒｍｅａｂｉｌｉｔｙ−ｄｉｇｉｔａｌの測定）
フッ素塗布剤が象牙細管を浸透して象牙細管を封鎖の有無を確認し、外部のストレス（ｂｒｕｓｈｉｎｇ）後にも依然として象牙細管を封鎖しているかを確認するために、象牙細管透過率を測定した。
【００９０】
象牙細管の透過率を測定するために、Ｏｄｅｍｅ社のＤｅｎｔｉｎ  ｐｅｒｍｅａｂｉｌｉｔｙ  ｔｅｓｔを使用して象牙質の透過性を測定し、フッ素塗布剤を塗布する前（処置前）、フッ素塗布剤を塗布した後、完全に硬化した直後（処置直後）、試験片に３２０〜４５０ｇの歯ブラシの重量でブラッシングを通じて外部ストレスを与えた後（１ヶ月間、一日に３回、１回当たり１５回のＢｒｕｓｈｉｎｇ、１Ｍ（４週）；総１２６０回ブラッシング）など、それぞれの条件によって象牙細管の透過率の変化を測定し、その結果は、図６に示された通りである。
【００９１】
図６の結果を参照すると、フッ素塗布剤を塗布する前には、歯の象牙細管に浸透した物質がなくて、比較例１、２および実施例１がいずれも透過率が１００％であることを確認することができ、前記比較例１、２および実施例１を塗布した直後には、いずれも象牙細管透過率が０％であることを確認することができた。
【００９２】
しかしながら、１Ｍの間に一日に３回ブラッシングをした後、象牙細管透過率を測定した結果、比較例１、２の場合、外部ストレスによってコーティング膜が損傷して、象牙細管透過率が増加することを確認することができた。
【００９３】
反面、高分子量ポリビニルアセテートが含まれた本発明の実施例１の場合には、高いコーティング膜維持力によって象牙細管透過率が比較例１、２に比べて低いことを確認することができ、これを通じて、本発明の実施例１が長期間、コーティング膜を維持することによって、歯のう蝕症を予防し、象牙細管を封鎖することによって、しみる歯症状を緩和させることができることが確認された。
【００９４】
［実験例４］
フッ素塗布剤のコーティング維持能の測定
歯に塗布されたフッ素塗布剤のコーティング維持能を測定するために、人体の歯と同じ成分で製造された試験片に天然ロジンで製造されたフッ素塗布剤、比較例１、実施例１を塗布した後、完全に硬化させた。
【００９５】
フッ素塗布剤が硬化してコーティング膜が形成された試験片に繰り返して歯磨きを加えた後、コーティング膜の摩耗程度を電子顕微鏡で確認した。
【００９６】
試験片に加えられる歯ブラシの重量：３２０〜４５０ｇ
歯磨き回数：一日に３回、１回当たり歯磨き１５回（片道）
１Ｍ（４週）；１２６０回／３Ｍ（１２週）；３７８０回
図７の結果を参照すると、天然ロジンで製造されたフッ素塗布剤の場合、１ヶ月が経過した時点でコーティング膜が完全に除去されたことを確認することができ、比較例１の場合、１ヶ月が経過した時点で半分程度のコーティング膜が残っていたが、３ヶ月が経過した後には、コーティング膜がほぼ消えることを確認することができた。
【００９７】
反面、本発明の実施例１の場合には、３ヶ月が経過した後にも、コーティング膜が依然として存在することを確認することができた。
【図１】
0006909927.tif 000004
【図２】
0006909927.tif 000005
【図３】
0006909927.tif 000006
【図４】
0006909927.tif 000007
【図５】
0006909927.tif 000008
【図６】
0006909927.tif 000009
【図７】
0006909927.tif 000010